(57)【特許請求の範囲】
【請求項１】
第１プラスチック材料製の基材層Ａ）が、バッグ、結合ポート、コネクター又はその他のチューブと結合しうる第２プラスチック材料製の少なくとも１つの接続層Ｂ）と結合してなる少なくとも２層を有するＰＶＣなし医療用多層チューブにおいて、前記第１プラスチック材料は１２１℃で滅菌処理された場合に寸法的に安定で、３２以下のショアー硬度Ｄを有し、５０〜１００重量％のスチレン／イソプレン／スチレンブロック共重合体（ＳＩＳ）と５０〜０重量％のポリプロピレンを含み、ここで、前記ポリプロピレンは、０．９ｇ／ｃｍ３以下の密度を有し、それに対し、前記第２プラスチック材料はスチレン／エチレン／ブチレン／スチレン  ゴム（ＳＥＢＳ）化合物、スチレン／エチレン／プロピレン／スチレン  ゴム（ＳＥＰＳ）、または５０〜１００重量％のポリエチレン共重合体（エチレンと１−オクテンとの重合体）と０〜５０重量％のスチレン／エチレン／ブチレン／スチレン  ゴムおよびスチレン／エチレン／ブチレン  ゴム（ＳＥＢＳ／ＳＥＢ）を含み、６５以下のショアー硬度Ａを有するので、１２１℃における接続圧力下で接続層Ｂ）はもはや寸法的に安定ではないことを特徴とするＰＶＣなし医療用多層チューブ。
【請求項２】
内側から外へ、層がＢ）Ａ）、Ａ）Ｂ）またはＢ）Ａ）Ｂ）の配列である請求項１に記載の多層チューブ。
【請求項３】
最内層または最外層が接続層Ｂ）であり、それに対応する反対側の外層が第３プラスチック材料製保護層Ｃ）である請求項１に記載の多層チューブ。
【請求項４】
内側から外へ、層がＢ）Ａ）Ｃ）、Ｃ）Ａ）Ｂ）、Ｃ）Ｂ）Ａ）Ｂ）またはＢ）Ａ）Ｂ）Ｃ）の配列である請求項３に記載の多層チューブ。
【請求項５】
前記層の配列がＢ）Ａ）Ｃ）またはＣ）Ａ）Ｂ）である請求項３に記載の多層チューブ。
【請求項６】
前記第３プラスチック材料が１２１℃で寸法的に安定である少なくとも１つの重合体を含む請求項３〜５のいずれか１項に記載の多層チューブ。
【請求項７】
前記第３プラスチック材料が１２１℃で寸法的に安定である請求項６に記載の多層チューブ。
【請求項８】
前記層がカップリング剤なしでお互いに接着している請求項１〜７のいずれか１項に記載の多層チューブ。
【請求項９】
前記層は可塑剤、粘着防止剤、帯電防止剤やその他の充填剤を実質的に含まない請求項１〜８のいずれか１項に記載の多層チューブ。
【請求項１０】
前記保護層Ｃ）は、４０〜６０重量％のポリプロピレンランダム共重合体（プロピレンとエチレンとの重合体）と６０〜４０重量％のスチレン／イソプレン／スチレンブロック共重合体（ＳＩＳ）とを含む請求項３に記載の多層チューブ。
【請求項１１】
前記基材層Ａ）の厚さが９００〜９８０μｍである請求項１〜１０のいずれか１項に記載の多層チューブ。
【請求項１２】
前記接続層Ｂ）の厚さが１０〜５０μｍである請求項１〜１１のいずれか１項に記載の多層チューブ。
【請求項１３】
前記保護層Ｃ）の厚さが１０〜５０μｍである請求項４〜１２のいずれか１項に記載の多層チューブ。
【請求項１４】
請求項１〜１３のいずれか１項に記載のＰＶＣなし医療用多層チューブの製造方法であって、基材層Ａ）を形成する、３２以下のショアー硬度Ｄを有し、５０〜１００重量％のスチレン／イソプレン／スチレンブロック共重合体（ＳＩＳ）と５０〜０重量％のポリプロピレンとを含み、ここで、前記ポリプロピレンは、０．９ｇ／ｃｍ３以下の密度を有する第１プラスチック材料と少なくとも１つの接続層Ｂ）を形成する、スチレン／エチレン／ブチレン／スチレン  ゴム（ＳＥＢＳ）化合物、スチレン／エチレン／プロピレン／スチレン  ゴム（ＳＥＰＳ）、または５０〜１００重量％のポリエチレン共重合体（エチレンと１−オクテンとの重合体）と０〜５０重量％のスチレン／エチレン／ブチレン／スチレン  ゴムおよびスチレン／エチレン／ブチレン  ゴム（ＳＥＢＳ／ＳＥＢ）を含む第２プラスチック材料が同時に押し出され、得られる多層フィルムが実質的に同軸で、円筒状多層チューブを形成することを特徴とする方法。
【請求項１５】
第３プラスチック材料が同時に押し出されて、１２１℃で高透明性、低結晶性、寸法安定性である少なくとも１つの保護層Ｃ）を形成し、かかる保護層Ｃ）は両外層の一方の上に形成される請求項１４に記載の方法。
【請求項１６】
前記チューブは、成型後、水で急冷される請求項１４又は請求項１５に記載の方法。
【請求項１７】
前記ＰＶＣなし医療用多層チューブが透析、注入又は人工的な栄養補給における輸液ラインである請求項１〜１３のいずれか１項に記載の多層チューブ。
【請求項１８】
前記ＰＶＣなし医療用多層チューブが血液チューブである請求項１〜１３のいずれか１項に記載の多層チューブ。
【発明の詳細な説明】
【０００１】
本発明は、少なくとも２層を有するＰＶＣなし医療用多層チューブであって第１プラスチック材料製の基材層Ａ）が第２のプラスチック材料製の少なくとも１つの接続層Ｂ）と結合しているもの、のＰＶＣなし医療用多層チューブ（または管）、少なくとも２つの層を有するプラスチック多層フィルムを製造するために、基材層Ａ）を形成する第１プラスチック材料とその層に結合する少なくとも１つの接続層Ｂ）を形成する第２プラスチック材料が同時に押し出され、得られる多層フィルムが実質的に同軸で、円筒状多層チューブを形成してＰＶＣなし医療用多層チューブを製造する方法、のかかるＰＶＣなし多層チューブの製造方法、および本発明に従うＰＶＣなし多層フィルムの用途（使用）に関する。
【０００２】
【従来の技術】
次の文献が、先行技術として挙げられる。
【０００３】
ＷＯ−Ａ−９２／１１８２０（＝Ｄ１）
ＤＥ−Ａ−２８  ３１  ０３４（＝Ｄ２）
ＵＳ−Ａ−４、９４８、６４３（＝Ｄ３）
ＥＰ−Ａ−０  １３６  ８４８（＝Ｄ４）
ＤＥ−ＰＳ−４４  ０４  ０４１（＝Ｄ５）
ＤＥ−ＯＳ−４２  １９  ０７１（＝Ｄ６）
ＤＥ−ＯＳ−３９  １４  ９９８（＝Ｄ７）および
ＷＯ−Ａ−９３／２３０９３    （＝Ｄ８）。
【０００４】
ＰＶＣなし＝非ＰＶＣ材料やそれらから製造される単一層を有する単層チューブは、例えばＤ１から既知である。この文献は医療用のチューブ材料を提案しており、かかる材料はポリウレタンとポリエステルとの混合物を含んでおり、オートクレーブ中で滅菌でき、ヒートシール可能であり、さらに高周波エネルギーでシールや溶融ができる。そのチューブ材料はＰＶＣ可塑剤ＤＥＨＰを含んでいないが、そのフタレートは発ガン特性が予想される。しかし、可塑剤として所定量のクエン酸エステル（ブチリルトリヘキシル  シトレート）やさらに内部又は外部の滑剤などの加工補助剤が任意に含まれている。Ｄ１に開示された熱可塑性プラスチック材料が押出、射出成形またはブロー成形などの既知の成形法により加工されるけれども、ＰＶＣ製の医療バッグ又はコネクターに用いることを本質的に意図している。これらの「従来の」ＰＶＣ材料とともに用いた場合にのみ、特に熱又は高周波シールによる結合の際に満足できる適合性が示される。
【０００５】
Ｄ２はＰＶＣなしプラスチック組成物を開示するが、かかる組成物は血液又は医療溶液の収容または運搬に使うチューブの製造に好適である。Ｄ２は特にプラスチック組成物を提供するが、かかる組成物は、実質的にプロピレン単位からなるポリオレフィン１０〜４０重量％、中央にポリエチレン又はポリブチレンブロックと末端にポリスチレンブロックから調製されたブロック共重合体４０〜８５重量％、ポリエチレンを基礎とする重合体可塑剤１０〜４０重量％と任意の抗酸化剤からなる。開示された材料は実際に柔軟で熱に十分な耐性を示し、医療用に必要な柔軟性を有し、さらに低分子量可塑剤により引き起こされる老化問題を広く解決できるが、その材料の安定性や剛性にはまだ要望が残されている。単一層材料において、ポリプロピレンの割合を増加させることにより剛性を増加させることは、特に、最終チューブ又はバッグの軟らかさや柔軟性を減少する結果となる。
【０００６】
Ｄ３は医療結合ライン用多層チューブを提供する。３層チューブが公知であり、その外層がエチレンビニルアセテート（ＥＶＡ）に基づくものであり、内層がポリ塩化ビニル（ＰＶＣ）に基づくものである。内層と外層との間の接着が不足しているので、酢酸ビニルとアクリレートとを含むエチレンを基礎とする重合体製カップリング剤層が、中央層として、前記２つの材料と同時に押し出される。上記した順の層を有するプラスチック材料は、特に結合点（junction) やＥＶＡ製の医療バッグ用の接続片又はチューブに適しており（外層とバッグとの適合性）、ＰＶＣメンブランチューブを導入し、例えば溶媒結合により結合片またはチューブに安全に固定する。Ｄ３に示される多層チューブは、ＰＶＣ層がかなりの量のトリメリット酸エステルを可塑剤として含んでおり、これらの化合物が発癌性の可能性を示すので、医療の観点からは極めて問題である。
【０００７】
Ｄ４は多層チューブを開示するが、このチューブは医療部門におけるＰＶＣチューブの潜在的な置換と考えられる。しかし、Ｄ４はＰＶＣの使用を完全に排除せず、実際に、挿入層若しくは内層用の材料又はブレンド成分として全体的に大目に見られている。
【０００８】
Ｄ４は、特に、医療用３層チューブに関し、その内層は、エチレン／プロピレン共重合体、ポリプロピレン、ポリエーテルとポリエチレンテレフタレートとから調製されたコポリエステル、ポリウレタン、塩化ビニル又はコポリエステルとエチレン／酢酸ビニル共重合体との混合物からなる。
【０００９】
挿入層は、ＬＬＤＰＥ（線状低密度ポリエチレン）、エチレン／酢酸ビニル共重合体（ＥＶＡＣ）、修飾ＥＶＡＣ、エチレン／メチルアクリレート共重合体  （ＥＭＡＣ）、修飾ＥＭＡＣ、ＰＶＣ又は前記化合物の混合物からなる。
【００１０】
Ｄ４に記載の外層は、ポリプロピレン、エチレン／プロピレン共重合体又は修飾エチレン／プロピレン共重合体から形成される。
【００１１】
挿入層用材料の選択は、でき上がった多層チューブ構造物に必要な柔軟性を与える材料の性能により実質的に決定される。内層材料の選択の規準は、得られるチューブをオートクレーブ処理できるような十分な耐熱性にあるが、外層材料の選択は、ポリカーボネートコネクターとの超音波、熱又は高周波エネルギー封止に相対的に抵抗力を与える要望により実質的に行われる。
【００１２】
Ｄ４に記載のチューブは、完全にＰＶＣの使用を排除しないが、実際にポリカーボネートと適合するという事実からはなれて、これらはその他の新しいくてより利益のあるポリプロピレンに基づくバッグ又はコネクター材料との結合には適さない。
【００１３】
さらに、Ｄ４に基づく柔軟な中央層は、通常、厚い層であり、でき上がったチューブはしばしば剛性が不十分である。この様に、放射誘導架橋手段により高温滅菌を達成するために押出しチューブを照射することは一般的であってただ任意に必要であるということではない。この操作は複雑である。
【００１４】
Ｄ５は医療器具用重合体材料に関する。シラン−グラフトＶＬＤＰＥ又はＵＬＤＰＥが開示されており、これらは例えば透明で、耐キンキ性の滅菌可能なチューブを特に押出して得るために水分で架橋されている。高度の架橋は、最終生成物のスチーム滅菌用の必要前提条件である。その材料はＰＶＣの置換に十分に適しているけれども、得られる単一層チューブは、寸法安定性を失うことなく、簡単な高温滅菌中に挿入物と良好で直接的な結合を形成できない。
【００１５】
Ｄ６は放射滅菌性、リサイクル可能な注入や輸液セットを開示する、ここで、全ての成分は、ポリオレフィンに基づく熱可塑性又は弾性ホモポリマー、共重合体、ブロック共重合体から作られる。Ｄ６は、特に、ＰＥ−ＬＬＤ又は線状ＰＥ−ＬＶＬＤ製の接続チューブを開示するけれども、ＥＶＡ又は特殊なアイオノマーの使用を排除していない。
【００１６】
これらのチューブは、シクロヘキサンなどの有機溶媒を用いて接続する。または、チューブは、超音波による溶融又は光若しくはＵＶ硬化性接着剤で結合してもよい。
【００１７】
Ｄ７は輸血目的の注入用の移送システムに関し、ここでは環境に影響を受けやすいリサイクルを確実にするため、全ての成分は、ＰＶＣを用いることなく、単一の重合体、共重合体又はブロック共重合体からなる。使用される重合性材料はスチレン重合体に基づく。
【００１８】
Ｄ８は医療用ＰＶＣなしの同時押出し多層チューブに関し、かかるチューブはポリアミドとＥＶＡとの混合物からなるコア層を有する。外層は、カップリング層の手段によりこの内部コア層に適用される。カップリング層は、本質的にコポリエステルやＳＥＢＳ共重合体、必要によりＰＰやＥＶＡを含んでいる。材料を選択すると、開示チューブはＥＶＡ、コポリエステル又はポリアミドの使用と関連する不利益を持つことが立証される。
【００１９】
【発明が解決しようとする課題】
先行技術に記載された実施態様と関連する不利益を考慮すると、本発明の目的は医療用チューブを提供することにあり、ここで、かかるチューブは個々の多くの異なるコネクター又はバッグ、特にポリプロピレン若しくはポリカーボネート製のものに適応できる。さらに、カップリング剤などなしで新規なチューブ材料との固体結合が好ましい。新規な多層チューブは、さらに十分に柔軟であり、キンキに対してできる限り耐性であるにも拘らず、弾性を示して軟らかく、相対的に寸法が固定されており、さらに熱的に安定であるべきである。最後に、従来の薬液流体と接触する際に、チューブはこれらの流体中にいかなる毒性物質も放出すべきではなく、さらに、特に、薬液に対して不活性であるべきである。
【００２０】
また本発明の目的は、かかる多層チューブの製造方法を提供することにある。さらに、本発明の目的は、本発明のチューブ材料の可能な限りの適用範囲を示すことにある。
【００２１】
【課題を解決しようとするための手段】
これらの目的および詳細に述べられていないその他の目的は、第１プラスチック材料製の基材層Ａ）が、バッグ、結合ポート、コネクター又はその他のチューブと結合しうる第２プラスチック材料製の少なくとも１つの接続層Ｂ）と結合してなる少なくとも２層を有するＰＶＣなし医療用多層チューブにおいて、前記第１プラスチック材料は１２１℃で滅菌処理された場合に寸法的に安定で、３２以下のショアー硬度Ｄを有し、５０〜１００重量％のスチレン／イソプレン／スチレンブロック共重合体（ＳＩＳ）と５０〜０重量％のポリプロピレンを含み、ここで、前記ポリプロピレンは、０．９ｇ／ｃｍ３以下の密度を有し、それに対し、前記第２プラスチック材料はスチレン／エチレン／ブチレン／スチレン  ゴム（ＳＥＢＳ）化合物、スチレン／エチレン／プロピレン／スチレン  ゴム（ＳＥＰＳ）、または５０〜１００重量％のポリエチレン共重合体（エチレンと１−オクテンとの重合体）と０〜５０重量％のスチレン／エチレン／ブチレン／スチレン  ゴムおよびスチレン／エチレン／ブチレン  ゴム（ＳＥＢＳ／ＳＥＢ）を含み、６５以下のショアー硬度Ａを有するので、１２１℃における接続圧力下で接続層Ｂ）はもはや寸法的に安定ではないことを特徴とするＰＶＣなし医療用多層チューブにより達成される。
【００２２】
本発明の目的は、請求項１〜１３のいずれか１項に記載のＰＶＣなし医療用多層チューブの製造方法であって、基材層Ａ）を形成する、３２以下のショアー硬度Ｄを有し、５０〜１００重量％のスチレン／イソプレン／スチレンブロック共重合体（ＳＩＳ）と５０〜０重量％のポリプロピレンとを含み、ここで、前記ポリプロピレンは、０．９ｇ／ｃｍ３以下の密度を有する第１プラスチック材料と少なくとも１つの接続層Ｂ）を形成する、スチレン／エチレン／ブチレン／スチレン  ゴム（ＳＥＢＳ）化合物、スチレン／エチレン／プロピレン／スチレン  ゴム（ＳＥＰＳ）、または５０〜１００重量％のポリエチレン共重合体（エチレンと１−オクテンとの重合体）と０〜５０重量％のスチレン／エチレン／ブチレン／スチレン  ゴムおよびスチレン／エチレン／ブチレン  ゴム（ＳＥＢＳ／ＳＥＢ）を含む第２プラスチック材料が同時に押し出され、得られる多層フィルムが実質的に同軸で、円筒状多層チューブを形成することを特徴とする方法により達成される。また、本発明のその他の目的は、前記ＰＶＣなし医療用多層チューブが透析、注入又は人工的な栄養補給における輸液ラインまたは血液チューブであることによって達成される。
【００２３】
【発明の実施の形態】
少なくとも２層を備える医療用のＰＶＣなし多層チューブであって、第１プラスチック材料である基材層Ａ）が第２プラスチック材料である接続層Ｂ）と結合しており、ここで、第１プラスチック材料は少なくとも１つの重合体を含んでおり、かかる重合体は変形することなく１２１℃以上（≧１２１℃）の高温滅菌に耐え、３２以下（≦３２）のショアー硬度Ｄを有し、接続点においてプレス嵌めを形成するのに十分である、１２１℃以上においても残留応力を有し、キンキすることなく直径６０ｍｍ以上のリング又は輪を形成し、それに対し、第２プラスチック材料は少なくとも１つの重合体を含んでおり、かかる重合体は１２１℃の高温滅菌の間にプレス嵌めの形成中に生ずる接続圧力下で流れる傾向を有し、６５以下（≦６５）のショアー硬度Ａを有するため、第１プラスチック材料は１２１℃以上（≧１２１℃）の温度で寸法的に安定であるが第２プラスチック材料はもはや寸法的に安定ではないので、高温滅菌の終了後に透明であり、十分なキンキ耐性を有し、さらにチューブ締め具などで閉塞する柔軟性チューブを提供できる。本発明のＰＶＣなし多層チューブは、できる限り可能な高温滅菌の間に例外的に単純な方法で、医療用バッグ又はコネクターとの間に強固で漏出に強い接続をさらに形成できる。
【００２４】
本発明は、とりわけ、次のような方法により多層チューブの種々のプラスチック層を互いに適合させるという概念に基づいている。ここで、かかる方法は、少なくとも１つの層であって基材層として作用するものがチューブ材料に十分な熱安定性を与え、それに対し、少なくとも１つの層であって接続又は結合の層が、付加的な接着剤、シーラント又はシール組成物又は補助物質を使うことなく又はその他のシール法（高周波エネルギーなど）を利用することなく、バッグ、結合ポート、コネクター又はその他のチューブとの間に強固で耐漏出性の接続を形成する方法である。
【００２５】
本発明の目的のため、「滅菌」は、一般に、高度に抵抗力のある不活発な形態を含む全ての微生物（ウイルス）を減殺又は不活性にする方法を与えることを意味する。ここで、本発明のチューブは、損傷なしに、特に少なくとも１２１℃において圧力蒸気を用いるオートクレーブ中でのスチーム滅菌、すなわち大気圧を越える約１気圧でのいわゆるオートクレービング又はオートクレーブ処理に耐えるべきである。
【００２６】
本発明の目的のため、「プラスチック材料」は、実質的に高分子量有機化合物からなる材料を意味する。ここで、プラスチック材料は、同様に、重合体、特にホモポリマーや共重合体（ランダム、ブロックおよび／又はグラフト重合体）さらにこれらの物質の混合物として公知である。
【００２７】
高温滅菌の間の寸法安定性は、重合体の選択や重合体のプラスチック材料への混入及びそれによる医療用ＰＶＣなし多層チューブの機能的な層への混入に対して重要な規準である。
【００２８】
プラスチック材料は、チューブ試料であって少なくとも１０ｍｍの長さ、内径５ｍｍ、外径７ｍｍのものが、加熱時間が少なくとも１５分、保持時間が少なくとも１５分、冷却時間が少なくとも１０分で、「崩壊」又は「楕円化（ovality)」などの目視の寸法変化なしに、１２１℃の熱スチーム滅菌に耐えることができる場合に、寸法的に安定であると考えられる。
【００２９】
本発明の重合体又はプラスチック材料の軟化に関係ある温度は、スチーム滅菌温度、すなわち１２１℃である。基材層は、寸法的に安定であって１２１℃を越える温度においてさえ変形に関する耐熱性を有する重合体を含んでいるので、易流動性又はスチーム滅菌中に基材層の液状態に到達する可能性は大いに除かれるが、接続層のプラスチック材料の重合体であって１２１℃の圧縮圧力下で易流動性軟化に達するものは、標準的なスチーム滅菌条件下で接続層を軟化させる。その結果、チューブの形状を、抑制できずに、変化させることなく接続要素との接触点で結合が生ずるであろう。
【００３０】
上記温度は、それぞれの場合に、スチーム滅菌の間の圧力、すなわち大気圧を越える約１気圧に関係する。しかしながら、標準的な圧力とスチーム滅菌に要求される大気圧を越える圧力との間の範囲を越える軟化温度に関する圧力の従属性は、一般に、無視できるほど小さいことが理解できる。
【００３１】
本発明のＰＶＣなしチューブの所定の機能に依存するが、外側、内側又は外側と内側の双方に結合を形成できる特殊な層Ｂ）を配列することは利益がある。したがって、本発明のＰＶＣなし多層チューブは、層がＢ）Ａ）、Ａ）Ｂ）又はＢ）Ａ）Ｂ）であってそれぞれ内側から外へ配列することを特徴とすることが好ましい。
【００３２】
第１の場合、本発明のチューブは、例えば、好適な材料製コネクターに栓をするので、チューブの内層はコネクターの外表面と接触する。第２の場合、本発明のチューブは中空体に挿入され、かかる中空体の内表面は接続を形成するための好適な材料製であるが、２つの接続層（外側と内側）が本発明のＰＶＣなし多層チューブに配列される際に、両接続オプションは交互に又は同時に可能である。コネクターとの接続の場合、接続層は内側であることが好ましいが、例えば、バッグとの接続の場合、接続層は外側であることが好ましい。
【００３３】
ここまでに記載された基材層や接続層に加えて、好適な実施態様において、本発明のＰＶＣなし多層チューブは別の機能層、すなわち第３プラスチック材料製の外層として少なくとも１つの付加的な透明な保護層Ｃ）を有する。ここで、層Ｃ）は最内層又は最外層として配列してもよい。
【００３４】
保護層は、粘着性、無光沢度と減少した摩擦係数、透明性や特殊なシール特性に関する改良された表面仕上げを多層チューブに付与する。
【００３５】
層Ｃ）は、原則的に、最終層として内側又は外側のいずれか一方のサイドに付与される。しかしながら、最も内側又は最も外側の外層が接続層Ｂ）の場合には、対応する反対側の外層が層Ｃ）であることが本発明の目的にとって好ましい。特に利益のある態様において、少なくとも保護層はリップ付きチューブ（図２）を形成するように配列する。したがって、かかるＰＶＣなし多層チューブであって本発明で特に好ましい態様は、それぞれの場合に内側から外へ層がＢ）Ａ）Ｃ）／Ｃ）Ａ）Ｂ）／Ｃ）Ｂ）Ａ）Ｂ）又はＢ）Ａ）Ｂ）Ｃ）と配列することを特徴とするものである。チューブの使用に依存するけれども、内層はチューブを流れる溶液と適合すべきである。
【００３６】
層Ｃ）の上記特性を保証するために、さらに利益のある実施態様において保護層Ｃ）は第３プラスチック材料からなり、かかる材料は変形に関し１２１℃以上の耐熱性を有する少なくとも１つの重合体を含んでいる。
【００３７】
本発明の好ましいＰＶＣなし多層チューブにおいて、基材層用の第１プラスチック材料は密度ρが０．９ｇ／cm3 以下（≦０．９）の合成されたイソプレンゴム又はポリプロピレンを主に含んでおり、また、接続層用の第２プラスチック材料は
【００３８】
【化１】
0004179644.tif 000002
【００３９】
が１０００００ｇ／ｍｏｌより少ない（＜１０００００）ポリエチレン共重合体又は合成ゴムを主に含んでいる。各基材層Ａ）と接続層又は層Ｂ）とを組み合わせると多くの必要な特性を満たすことができる。次の重合体は、本発明の目的の使用に特に利益がある。％は重量％である。
【００４０】
保護層  厚さ＝１０〜５０μｍ
４０％〜６０％  ＰＰ−Ｒ  （ＰＰ２３Ｍ  １０ｃｓ  ２６４、ＲＥＸＥＮＥ）
６０％〜４０％  ＳＩＳ  と（ＨＶＳ  ３、クラレ）；またはタフテック  Ｈ
１０５２（Ｔｕｆｔｅｃ  Ｈ  １０５２）
（アサヒ）
基材層                    厚さ＝チューブ壁の厚さが約１ｍｍにおいて９００
〜９８０μｍ
３２以下（≦３２）のショアー硬度Ｄ
５０〜１００％  ＳＩＳ  （ＨＶＳ／３、クラレ）と
５０〜０％  ＰＰ−Ｒ  （ｐｐ  ２３Ｍ１０ｃｓ２６４、ＲＥＸＥＮＥ）；
−ＰＰ  、ρ＝０．９ｇ／ｃｍ３  を有する；
（例えばアドフレックス（Ａｄｆｌｅｘ）１００Ｇ、
ハイモント（Ｈｉｍｏｎｔ）は５０％までの例えば
ＰＩＢ、スチレン／エチレン／ブチレン  ゴム、
スチレン／エチレン／プロピレン  ゴム，ＳＩＳ
などのゴム含量を有する。）
接続層                  厚さ＝１０〜５０μｍ
１００％ＳＥＢＳ化合物  （ＰＲ  ３４１５、ビッテンバーグ（Ｗｉｔｔｅｎｂ
ｕｒｇ）
１００％  ＳＥＰＳ  （セプトン（Ｓｅｐｔｏｎ）  ２２７７、クラレ）又は
５０〜１００％ＰＥ−  共重合体  （エンゲージ（Ｅｎｇａｇｅ）  ＸＵ５８．
０００５２  、ダウ）と
０〜５０％  ＳＥＢＳ／ＳＥＢ  （クラトン（Ｋｒａｔｏｎ）Ｇ  １７２６、
シェル）
略語への鍵
ＰＰ−Ｒ  ＝ポリプロピレンランダム共重合体
ＳＩＳ  ＝スチレン／イソプレン／スチレン
ＳＥＢＳ  ＝スチレン／エチレン／ブチレン／スチレン  ゴム
ＳＥＢ  ＝スチレン／エチレン／ブチレン  ゴム
ＳＥＰＳ  ＝スチレン／エチレン／プロピレン／スチレン  ゴム
ＰＥ−共重合体  ＝ポリエチレン共重合体
材料Ａ）、Ｂ）やＣ）製の層の間の接着に関して、この特性は原則的に十分であるといえる。しかしながら、ＰＶＣなし多層チューブの隣接層の１つ又は双方を形成するために役立つ、上記のように、組成物１００重量％に対して、４０重量％までのプラスチック材料をそれぞれが付加的に含む層Ａ）、Ｂ）および／又はＣ）は、接着力を高めるために有効である。隣接する層のポリマー材料製の別の中間層も同様に利益がある。
【００４１】
この材料の「仲裁」又は材料の置換は、その他の特性を妥協することなくチューブに形成される層の相互の適合性を直接的に増加させる。
【００４２】
本発明の別の必須で特に好適な特性は、本発明のＰＶＣなし多層チューブの開発において、チューブの層の全てのプラスチック材料が、実質的にポリオレフィンホモポリマー又はポリオレフィン共重合体又はそれらの修飾物（例えばＳＥＢＳ）からなるような方法で選択されることにある。本発明は、第１に、環境的に適合性のある材料であってスチーム滅菌中にコネクターとの接続を直接的に形成できるもののみからなるＰＶＣなし多層チューブを生産でき、同時に、医療用途に利用可能なチューブに要求される全てのものを満たすことは、特に、驚くべきことであった。
【００４３】
幾何学的な配列に関し、チューブ自体は、所定および従来の厚さや形状で製造できる。本発明のＰＶＣなし多層チューブは、チューブ材料の全容積に対して、９６容積％より多くの、最も好ましくは９８容積％を越える基材層Ａ）からなることが好ましい。個々の層自体は、次の厚みであることが好ましい：基材層Ａ）の厚みは９００μｍより大きく（＞９００μｍ）、接続層Ｂ）の厚みは１０μｍ〜５０μｍであり、保護層Ｃ）の厚みは１０μｍ〜５０μｍである。
【００４４】
また、本発明は、医療用ＰＶＣなし多層チューブを製造する方法を提供する。ここで、少なくとも２層を有するプラスチック性多層フィルムを製造するため、基材層Ａ）を形成するための第１プラスチック材料とこれに結合する少なくとも１つの接続層を形成するための第２プラスチック材料を同時に押出し、実質的に同軸で円筒多層チューブに成型する。さらに、ここで、本方法は、第１プラスチック材料を用いるが、かかる材料は変形することなく１２１℃以上（≧１２１℃）の高温滅菌に耐え、３２以下（≦３２）のショアー硬度Ｄを有し、接続点においてプレス嵌めを形成するのに十分な、１２１℃以上においても残留応力を有し、キンキすることなく直径６０ｍｍ以上のリング又は輪を形成し、それに対し、第２プラスチック材料を用いるが、その材料は少なくとも１つの重合体を含んでおり、かかる重合体はその１２１℃の高温滅菌の間にプレス嵌めの形成中に生ずる接続圧力下で流れる傾向を有し、６５以下（≦６５）のショアー硬度Ａを有するため、前記第１プラスチック材料は１２１℃以上（≧１２１℃）の温度で寸法的に安定であるが前記第２プラスチック材料はもはや寸法的に安定ではない。
【００４５】
例えば真空サイジングなどの当業者に馴染みのある方法を用いる成型方法が好ましい。チューブ特性を改良するため、２もしくはそれ以上の層を同時に押出してチューブの個々の成分の２又はそれ以上の特性を組み合わせることが可能なことは、本発明の目的にとって極めて重要である。
【００４６】
同時押出し法は、押出し相手を適宜選択することにより、目的にあったＰＶＣなし多層チューブを提供できる。ここで、かかるチューブは、所定の特性やその他チューブに対するガスや水蒸気の透過性、材料強度、溶接性、透明性や耐熱性などの付加的で重要な特性に影響を与えるカップリング剤を完全に除くことができる。
【００４７】
同時に押出される層材料の選択は、本発明には非常に重要である。ここで、プラスチック材料又は層は、ＰＶＣなし多層チューブの層の全てが実質的にポリオレフィンホモポリマーおよび／またはポリオレフィン共重合体、又は例えばポリオレフィンの例えば修飾物（例えばＳＥＢＳ）などのそれらに基づく重合体からなるように選択することが、特に、好ましい。
【００４８】
かかる材料の同時押出しは、原則的に、実際に公知であるけれども、本発明の複雑な多層チューブが直接的に製造できるということは、現在の経験に基づいて予測できなかったであろう。本発明にしたがって可能であった、ということは、特に、驚くべきである。というのは、例え複合物の接着に関連するデータのような表に示された重合体の特性を使用しても必ずしも成功しないことは、実際にしばしば見出だされているからである。このことは、単に公知の材料から選択することにより上記目的を達成することが、多層同時押出しチューブにとっては、原則的に、直接的に可能ではないことを意味する。ＰＩＢなどのゴムとＰＰとを同時に押出す際に溶融粘度を調整することが特に困難である。
【００４９】
さらに、ＰＶＣなし多層チューブを形成するため、プラスチック材料におけるチューブ層の全てがさらに４０重量％までの隣接する層又は双方の層の材料を含むように選択することが、本発明の方法において好ましい。この方法により、２層間の低接着力をある程度まで相殺することが可能である。実際の成型後、得られるチューブは従来の方法でさらに加工してもよい。チューブは、成型後、水で急冷することが好ましい。かかる急冷は、高度の柔軟性や十分な剛性を有する最適複合物を得るため、アモルファス状態に「固定する（freeze in)」が、とりわけ、溶融物を急冷することは、結晶化領域が形成されないので、チューブの透明性が改良できる。このことは、結晶性を低下させ、その結果、透明性や剛性が高められる。
【００５０】
本発明のＰＶＣなし多層チューブは、驚くべきことに、医療部門における使用に適している。多層チューブの材料は、かかるチューブが透明で、キンキ耐性で、柔軟であり、特に高温で滅菌できるように選択されており、さらにチューブにより同時に及ぼされる圧縮力のため、強くて耐バクテリア性接続が、適当なコネクターと形成できる。さらに、本発明の非ＰＶＣ多層フィルムはバイオ適合性である。ある種の可塑剤を常に含むＰＶＣの使用が避けられ、カップリング剤であってプラスチック材料の層を多分拡散できるものも同様に要求されない。
【００５１】
驚くべき材料の特徴や性能のため、本発明のＰＶＣなし多層チューブは、透析、注入又は人工的な栄養補給の輸液ライン（fluid line) として、特に有利に使用される。少なくとも接続領域において供給バッグと接続するための溶融リップを提供することが利益がある。
【００５２】
本発明の多層チューブの接続層材料と医療バッグの接続片（原則的にポリプロピレン製）との適合性および／または例えばポリプロピレンコネクターの形態で医薬品に従来から使用される特殊な接続方法は、この接続においては特に利益がある。ここで、きめの粗い表面であってその上に本発明のＰＶＣなし多層チューブが配置されるものを備えるコネクター又はバッグが提供されるので、チューブの接続層Ｃ）を備えるＰＶＣなし多層チューブの内部表面は、コネクター又はバッグ（バッグの任意の結合部）のきめの粗い外表面とプレス嵌め（press fit)を形成する。
【００５３】
良好で強固な接続の形成は、ポリプロピレン部の表面と、例えばスチーム滅菌中の熱の作用の下におけるチューブの接続層Ｂ）の流れ特性（流動性）により確実にされる。なぜならば、接続層材料がコネクター又はバッグのコネクター部の表面不規則部に流れ込むからである。さらに、接続は、チューブの接続層Ｂ）を製造するために使用されるプラスチック材料が、接続層の材料１００重量％に対して、コネクター又はバッグのコネクター部を形成するプラスチック材料１〜４０重量％と混合すればさらに改良される。接続は、表面のきめを粗くすることにより改良できる。
【００５４】
本発明の別の利益や特色は、添付の図面を参照して示される実施例に見出だされる。
【００５５】
図１は、ＰＶＣなし多層チューブの本発明の一実施態様を示す断面図である。
図２は、リップ付きの本発明のその他の実施態様を示す断面図である。
【００５６】
図では、本発明の３層チューブ１が示される。図１に示される実施態様において、チューブ１の外層２は、ＳＥＢＳ化合物（例えば、ＳＥＢＳとＰＰとの混合物、ＳＥＢＳの低スチレン混合物）、ＳＥＰＳ化合物、ＰＰ／ＳＩＳ混合物又はＰＰ／スチレン／エチレン／ブチレン／（プロピレン）ゴム混合物、さらに上記化合物又は混合物は再びＳＥＢＳおよび／またはＳＥＰＳを含むものから作られる保護層Ｃ）である。
【００５７】
基材層Ａ）として、中間層３はチューブ殻の最も大きな容積を占める。好適な材料は、とりわけ、スチレン／エチレン／ブチレン  ゴムとＰＰ、ＰＰを備えるＰＩＰ、ＰＰを備えるＳＥＰＳ、ＰＰやＰＰを備えるＳＩＳを含む。
【００５８】
接続層４は、ＳＥＢＳ化合物、特にＳＥＢＳ／ＳＥＢ（Kraton G 1726 とKraton G 1652 、シェル）を備えるＳＥＢＳ化合物やＳＥＢＳ／ＳＥＢ（Kraton G 1726,シェル）を備えるＰＥ共重合体（Engage XU58000、52ダウ）、ＳＥＰＳ化合物、特にＳＥＰＳ／ＳＥＰ（Septon 2277,クラレ）からなる。ＳＥＢＳ（Kraton G 1726 ）は、少なくとも２０％のジブロックを有する低分子量ＳＥＢＳであり、それに対し、ＳＥＢＳ（Kraton G 1652 ）は適当なジブロック含量を有する高分子量ＳＥＢＳである。
【００５９】
Ａ）、Ｂ）およびＣ）の層は、寸法安定性、弾性率や硬度に関して次の値を示す。
【００６０】
【表１】
0004179644.tif 000003
【００６１】
別の利益や実施態様は次の特許請求の範囲で見出だせる。
【００６２】
【発明の効果】
本発明のＰＶＣなし多層チューブによれば、できる限り可能な高温滅菌の間に例外的に単純な方法で、医療用バッグまたはコネクターと強固で耐漏出性接続を形成できる。
【００６３】
また、本発明によれば、付加的な接着剤、シーラント又は組成物又は補助物質を使うことなく又はその他のシール法を利用することなく、バッグ、結合ポート、コネクター又はその他のチューブと強固で耐漏出性の接続を形成できる。
【図面の簡単な説明】
【図１】ＰＶＣなし多層チューブの本発明の一実施態様を示す断面図である。
【図２】リップ付きの本発明のその他の実施態様を示す断面図である。
【符号の説明】
１…ＰＶＣなし多層チューブ
２…保護層
３…基材層
４…接続層
【図１】
0004179644.tif 000004
【図２】
0004179644.tif 000005